(57)【要約】  デスケーリング工程において厚鋼板表面に発生しているスケールの均一化を図ることにより、冷却工程で均一な冷却を行い、厚鋼板形状および機械的特性に優れた厚鋼板の製造設備および製造方法を提供することを目的とする。  熱間圧延機、形状矯正装置、デスケーリング装置及び加速冷却装置をこの順序で搬送方向上流側から配置し、前記デスケーリング装置の噴射ノズルは厚鋼板の長手方向に対して２列配置され、前記２列の噴射ノズルから厚鋼板の表面に向けて噴射されるデスケーリング水の持つエネルギー密度Ｅを、合計で０．０８Ｊ／ｍｍ２以上とすることを特徴とする厚鋼板の製造設備。
2016031168.tif 000002
【特許請求の範囲】
【請求項１】
熱間圧延機、形状矯正装置、デスケーリング装置及び加速冷却装置をこの順序で搬送方向上流側から配置し、前記デスケーリング装置の噴射ノズルは厚鋼板の長手方向に対して２列配置され、前記２列の噴射ノズルから厚鋼板の表面に向けて噴射されるデスケーリング水の持つエネルギー密度Ｅを、合計で０．０８Ｊ／ｍｍ２以上とすることを特徴とする厚鋼板の製造設備。
【請求項２】
熱間圧延機、形状矯正装置、デスケーリング装置及び加速冷却装置をこの順序で搬送方向上流側から配置し、前記デスケーリング装置の噴射ノズルは厚鋼板の長手方向に対して２列以上配置され、前記２列以上の噴射ノズルから厚鋼板の表面に向けて噴射されるデスケーリング水の持つエネルギー密度Ｅを、合計で０．０８Ｊ／ｍｍ２以上とすることを特徴とする厚鋼板の製造設備。
【請求項３】
前記デスケーリング装置から前記加速冷却装置までの搬送速度をＶ［ｍ／ｓ］、冷却前の厚鋼板温度をＴ［Ｋ］とすると、前記デスケーリング装置から前記加速冷却装置までの距離Ｌ［ｍ］は、Ｌ≦Ｖ×５×１０−９×ｅｘｐ（２５０００／Ｔ）の式を満たしていることを特徴とする請求項１または２記載の厚鋼板の製造設備。
【請求項４】
前記デスケーリング装置から前記加速冷却装置までの距離Ｌが１２ｍ以下とすることを特徴とする請求項３に記載の厚鋼板の製造設備。
【請求項５】
前記デスケーリング装置の噴射ノズルから前記厚鋼板の表面までの距離Ｈを、４０ｍｍ以上で２００ｍｍ以下とすることを特徴とする請求項１乃至４の何れか１項に記載の厚鋼板の製造設備。
【請求項６】
前記加速冷却装置が、前記厚鋼板の上面に冷却水を供給するヘッダと、該ヘッダから懸垂した棒状冷却水を噴射する冷却水噴射ノズルと、前記厚鋼板と前記ヘッダとの間に設置される隔壁とを備えるとともに、前記隔壁には、前記冷却水噴射ノズルの下端部を内挿する給水口と、前記厚鋼板の上面に供給された冷却水を前記隔壁上へ排水する排水口とが、多数設けられていることを特徴とする請求項１乃至５の何れか１項に記載の厚鋼板の製造設備。
【請求項７】
熱間圧延工程、熱間矯正工程及び加速冷却工程の順番で厚鋼板を製造する方法において、前記熱間矯正工程及び加速冷却工程の間に、厚鋼板の表面にエネルギー密度Ｅが合計で０．０８Ｊ／ｍｍ２以上となるようにデスケーリングを２回行うデスケーリング工程を有することを特徴とする厚鋼板の製造方法。
【請求項８】
熱間圧延工程、熱間矯正工程及び加速冷却工程の順番で厚鋼板を製造する方法において、前記熱間矯正工程及び加速冷却工程の間に、厚鋼板の表面にエネルギー密度Ｅが合計で０．０８Ｊ／ｍｍ２以上となるようにデスケーリングを２回以上行うデスケーリング工程を有することを特徴とする厚鋼板の製造方法。
【請求項９】
前記デスケーリング工程の完了から前記加速冷却工程の開始までの時間ｔ［ｓ］は、ｔ≦５×１０−９×ｅｘｐ（２５０００／Ｔ）の式を満たしていることを特徴とする請求項７または８に記載の厚鋼板の製造方法。ただし、Ｔ：冷却前の厚鋼板温度（Ｋ）である。
【発明の詳細な説明】
【技術分野】
【０００１】
本発明は、厚鋼板の熱間圧延、形状矯正および加速冷却を行う厚鋼板の製造設備および製造方法に関する。
【背景技術】
【０００２】
近年、厚鋼板の製造プロセスとして制御冷却の適用が拡大している。しかしながら、一般に熱間厚鋼板は、形状、表面性状などが必ずしも均一でない。このため、冷却中に厚鋼板内に温度ムラが発生しやすく、冷却後の厚鋼板に変形、残留応力、材質不均一などが生じることで、品質不良や操業上のトラブルを招いている。【０００３】
そこで、特許文献１では、仕上げ圧延の最終パスの直前および直後の少なくとも一方でデスケーリングを行い、続いて熱間矯正を行い、その後にデスケーリングを行い、強制冷却を行う方法が開示されている。また、特許文献２では、仕上げ圧延、熱間矯正を行った後、デスケーリングを行ってから制御冷却を行う方法が開示されている。また、特許文献３では、制御冷却の直前に、冷却水の衝突圧力を制御しながらデスケーリングを行う方法が開示されている。
【先行技術文献】
【特許文献】
【０００４】
【特許文献１】特開平９−５７３２７号公報
【特許文献２】特許第３７９６１３３号
【特許文献３】特開２０１０−２４７２２８号公報
【発明の概要】
【発明が解決しようとする課題】
【０００５】
しかし、上記特許文献１、２の方法で実際に厚鋼板を製造すると、デスケーリングにおいてスケールが完全には剥離せず、むしろデスケーリングによりスケールが部分的に剥離した状態であるスケールむらを発生させてしまい、制御冷却時に均一な冷却を行うことができないという問題点がある。また、特許文献３の方法でスケールむらを発生させないためには、高い衝突圧が必要となる。このため、低い衝突圧ではスケールむらが発生し、その結果、制御冷却時に均一な冷却を行うことができないという問題点がある。【０００６】
特に近年、厚鋼板に要求される材質均一性のレベルは厳しくなっており、上記のようなスケールむらによって生じる制御冷却時の冷却速度の不均一が、特に厚鋼板幅方向の材質均一性へ与える悪影響を無視できなくなってきている。【０００７】
そこで、本発明は、上記従来例の未解決の課題に着目してなされたものであり、デスケーリング工程において厚鋼板表面に発生しているスケールの均一化を図ることにより、冷却工程で均一な冷却を行い、厚鋼板形状および機械的特性に優れた厚鋼板の製造設備および製造方法を提供することを目的とする。
【課題を解決するための手段】
【０００８】
本発明者らは、デスケーリング水によりスケール剥離を起こす力について鋭意検討したところ、熱間形状矯正後にデスケーリングを行う場合、デスケーリング装置の噴射ノズルを厚鋼板の長手方向に対して２列以上配置し、前記２列以上の噴射ノズルから厚鋼板に噴射されるデスケーリング水のエネルギー密度が合計で０．０８Ｊ／ｍｍ２以上であれば、製品後の表面に発生するスケール厚みが均一化することを見出した。その結果、加速冷却装置を通過するときに、厚鋼板の幅方向位置の表面温度のバラツキが殆ど無く均一に冷却することができ、厚鋼板形状に優れた厚鋼板となることを見出した。【０００９】
本発明の要旨は、以下のとおりである。
［１］熱間圧延機、形状矯正装置、デスケーリング装置及び加速冷却装置をこの順序で搬送方向上流側から配置し、前記デスケーリング装置の噴射ノズルは厚鋼板の長手方向に対して２列配置され、前記２列の噴射ノズルから厚鋼板の表面に向けて噴射されるデスケーリング水の持つエネルギー密度Ｅを、合計で０．０８Ｊ／ｍｍ２以上とすることを特徴とする厚鋼板の製造設備。
［２］熱間圧延機、形状矯正装置、デスケーリング装置及び加速冷却装置をこの順序で搬送方向上流側から配置し、前記デスケーリング装置の噴射ノズルは厚鋼板の長手方向に対して２列以上配置され、前記２列以上の噴射ノズルから厚鋼板の表面に向けて噴射されるデスケーリング水の持つエネルギー密度Ｅを、合計で０．０８Ｊ／ｍｍ２以上とすることを特徴とする厚鋼板の製造設備。
［３］前記デスケーリング装置から前記加速冷却装置までの搬送速度をＶ［ｍ／ｓ］、冷却前の厚鋼板温度をＴ［Ｋ］とすると、前記デスケーリング装置から前記加速冷却装置までの距離Ｌ［ｍ］は、Ｌ≦Ｖ×５×１０−９×ｅｘｐ（２５０００／Ｔ）の式を満たしていることを特徴とする［１］または［２］記載の厚鋼板の製造設備。
［４］前記デスケーリング装置から前記加速冷却装置までの距離Ｌが１２ｍ以下とすることを特徴とする［３］に記載の厚鋼板の製造設備。
［５］前記デスケーリング装置の噴射ノズルから前記厚鋼板の表面までの距離Ｈを、４０ｍｍ以上で２００ｍｍ以下とすることを特徴とする［１］乃至［４］の何れか１項に記載の厚鋼板の製造設備。
［６］前記加速冷却装置が、前記厚鋼板の上面に冷却水を供給するヘッダと、該ヘッダから懸垂した棒状冷却水を噴射する冷却水噴射ノズルと、前記厚鋼板と前記ヘッダとの間に設置される隔壁とを備えるとともに、前記隔壁には、前記冷却水噴射ノズルの下端部を内挿する給水口と、前記厚鋼板の上面に供給された冷却水を前記隔壁上へ排水する排水口とが、多数設けられていることを特徴とする［１］乃至［５］の何れか１項に記載の厚鋼板の製造設備。
［７］熱間圧延工程、熱間矯正工程及び加速冷却工程の順番で厚鋼板を製造する方法において、前記熱間矯正工程及び加速冷却工程の間に、厚鋼板の表面にエネルギー密度Ｅが合計で０．０８Ｊ／ｍｍ２以上となるようにデスケーリングを２回行うデスケーリング工程を有することを特徴とする厚鋼板の製造方法。
［８］熱間圧延工程、熱間矯正工程及び加速冷却工程の順番で厚鋼板を製造する方法において、前記熱間矯正工程及び加速冷却工程の間に、厚鋼板の表面にエネルギー密度Ｅが合計で０．０８Ｊ／ｍｍ２以上となるようにデスケーリングを２回以上行うデスケーリング工程を有することを特徴とする厚鋼板の製造方法
［９］前記デスケーリング工程の完了から前記加速冷却工程の開始までの時間ｔ［ｓ］は、ｔ≦５×１０−９×ｅｘｐ（２５０００／Ｔ）の式を満たしていることを特徴とする［７］または［８］に記載の厚鋼板の製造方法。ただし、Ｔ：冷却前の厚鋼板温度（Ｋ）である。
【発明の効果】
【００１０】
本発明によると、デスケーリング工程において厚鋼板表面に発生しているスケールの均一化を図ることにより、冷却工程で均一な冷却を行うことができ、厚鋼板形状および機械的特性に優れた厚鋼板を製造することができる。
【図面の簡単な説明】
【００１１】
【図１】図１は、本発明の一実施形態である厚鋼板の製造設備を示す概略図である。
【図２】図２は、従来例の厚鋼板幅方向温度分布を説明する図である。
【図３】図３は、デスケーリング装置における、噴射するデスケーリング水のエネルギー密度と、厚鋼板の製品表面に発生するスケール厚みとの関係を示すグラフである。
【図４】図４は、デスケーリング装置における、噴射ノズルの噴射距離と流体速度との関係を示す図である。
【図５】図５は、本発明の厚鋼板幅方向位置の表面温度分布を表す図である。
【図６】図６は、デスケーリング装置の噴射ノズルの配置関係を示す模式図であり、（ａ）は噴射ノズルの位置関係を表す模式図、（ｂ）はスプレーパターンを示す模式図である。
【図７】図７は、本発明の一実施形態に係る加速冷却装置の側面図である。
【図８】図８は、本発明の一実施形態に係る他の加速冷却装置の側面図である。
【図９】図９は、本発明の一実施形態に係る隔壁のノズル配置例を説明する図である。
【図１０】図１０は、隔壁上の冷却排水の流れを説明する図である。
【図１１】図１１は、隔壁上の冷却排水の他の流れを説明する図である。
【図１２】図１２は、従来例の厚鋼板幅方向温度分布を説明する図である。
【図１３】図１３は、加速冷却装置における冷却水の流れを説明する図である。
【図１４】図１４は、加速冷却装置における隔壁上の冷却排水との非干渉を説明する図である。
【発明を実施するための形態】
【００１２】
以下、本発明を実施するための形態を、図面を参照して説明する。
【００１３】
図１は、本発明の一実施形態である、厚鋼板の製造設備を示す概略図である。図１において、矢印は厚鋼板の搬送方向である。厚鋼板の搬送方向上流側から、加熱炉１、デスケーリング装置２、圧延機３、形状矯正装置４、デスケーリング装置６、デスケーリング装置７、加速冷却装置５の順に配置されている。図１において、加熱炉１で圧延素材であるスラブ（図示しない。）を再加熱した後、デスケーリング装置２において一次スケール除去のためにスラブがデスケーリングされる。そして、スラブは圧延機３によって粗圧延と仕上圧延が施され、所定板厚の厚鋼板（図示しない。）に圧延される。図示された圧延機３は１機のみである。なお、圧延機３は、粗圧延機および仕上圧延機で構成されていてもよい。厚鋼板は形状矯正装置４によって矯正された後、デスケーリング装置６およびデスケーリング装置７においてスケールを完全除去するデスケーリングが行われる。そして、加速冷却装置５において水冷または空冷による制御冷却が行われる。ここで、形状矯正装置４を通して厚鋼板の形状を整えてから加速冷却を行うことが、冷却後の厚鋼板形状には好適である。形状矯正装置４は、熱間圧延中に厚鋼板に発生した歪の矯正をするものである。図１では、上下に千鳥状に配設された矯正ロールによって厚鋼板を挟圧するローラーレベラー方式の形状矯正装置を示している。形状矯正装置としては、これに限定されず、スキンパス方式あるいはプレス方式の形状矯正装置を用いてもよい。また、圧延機３が粗圧延機及び仕上圧延機で構成されている場合には、仕上圧延機でスキンパス矯正を行ってもよい。
【００１４】
加速冷却装置５では、上面冷却設備と下面冷却設備とから噴射される冷却水によって厚鋼板は所定温度まで冷却される。その後、必要に応じて、さらに下流でオンラインまたはオフラインに設けられた形状矯正装置（図示しない。）で厚鋼板の形状が矯正される。この形状矯正装置は、加速冷却装置５による冷却中に厚鋼板に発生した歪の矯正をするものである。本発明では、この形状矯正装置は使用しなくても良い。また、この形状矯正装置は、ローラーレベラー方式のほか、スキンパス方式あるいはプレス方式の形状矯正装置を用いてもよい。
【００１５】
本実施形態では、形状矯正装置４と加速冷却装置５との間に、２つのデスケーリング装置、すなわち、デスケーリング装置６およびデスケーリング装置７が配置される。デスケーリング装置６およびデスケーリング装置７から厚鋼板の表面に噴射するデスケーリング水のエネルギー密度Ｅを、２列の噴射ノズルの合計で０．０８Ｊ／ｍｍ２以上とする。デスケーリング装置６およびデスケーリング装置７で、厚鋼板の表面に発生したスケールを除去し、次いで、加速冷却装置５で厚鋼板の冷却を行なうことにより、厚鋼板の鋼板形状および機械的特性を向上させることができる。図１で示されたデスケーリング装置は２列のみである。なお、３列以上のデスケーリング装置で構成されていても良い。デスケーリング装置が３列以上の場合は、厚鋼板の表面に噴射するデスケーリング水のエネルギー密度Ｅを、構成される列の噴射ノズルの合計で０．０８Ｊ／ｍｍ２以上とする。
【００１６】
この理由は次の通りである。従来の圧延設備において、形状矯正後にデスケーリング装置においてスケール除去を行うと、部分的にスケールが剥離する場合がある。そうすると、スケールが均一に剥離されないため、１０〜５０μｍ程度のスケール厚みのバラツキが生じる。この場合、その後の加速冷却装置において厚鋼板を均一に冷却することが困難である。つまり、従来の圧延設備においてスケール厚み分布にバラツキが生じた厚鋼板を加速冷却すると、図２に示すように、幅方向位置の表面温度のバラツキが大きく、均一に冷却することができない。その結果、厚鋼板形状に影響が生じる。
【００１７】
これに対して、本発明者らは、デスケーリング条件によってはスケール剥離が十分に行われず、むしろスケールむらを助長するという知見を得た。そして、スケール剥離が十分に行われる条件について鋭意検討した。その結果、形状矯正後にデスケーリングを行う場合には、形状矯正装置と加速冷却装置との間において、厚鋼板の長手方向に対してデスケーリング装置を２列以上配置し、デスケーリング装置の２列以上の噴射ノズルから厚鋼板の表面に向けて噴射するデスケーリング水の持つエネルギー密度Ｅを前記２列以上の噴射ノズルの合計で０．０８Ｊ／ｍｍ２以上にすれば、その後に再生成するスケール厚みが５μｍ以下と均一になることを明らかにした。
【００１８】
デスケーリング時、スケール表面がデスケーリング水により冷却されることによりスケールには熱応力が生じるとともに、デスケーリング水による衝突力が作用する。その結果、スケールが剥離または破壊されることで除去される。本発明者らが鋭意検討したところ、熱間形状矯正後にデスケーリングを２回以上行うことにより、デスケーリング時に発生する熱応力の効果を２回以上得ることができる。そして、図３に示すように、２回行うほうが１回のみ行う場合よりも効率よくスケールを除去できることがわかった。さらに、デスケーリング装置の２列の噴射ノズルから厚鋼板に噴射するデスケーリング水のエネルギー密度Ｅが合計で０．０８Ｊ／ｍｍ２以上であれば、製品スケール厚みが減少し、均一化することがわかった。図３で示された噴射回数は２回である。なお、噴射回数が３回以上でも同様の効果が得られることが、本発明者らによって確認された。これは、デスケーリングにより、一旦スケールが均一に完全剥離し、その後、スケールが薄く均一に再生成するためである。したがって、本発明によれば、加速冷却装置を通過する前の厚鋼板のスケール厚みが薄く均一になるので、加速冷却装置を通過するときに、厚鋼板の幅方向位置の表面温度バラツキが殆ど無く均一に冷却することができ、厚鋼板形状および機械的特性に優れた厚鋼板となる。
【００１９】
ここで、厚鋼板に噴射されるデスケーリング水のエネルギー密度Ｅ（Ｊ／ｍｍ２）とは、デスケーリングによってスケールを除去する能力の指標であり、次の（１）式のように定義される。
Ｅ＝Ｑρｖ２ｔ÷（２ｄＷ）…（１）
ただし、Ｑ：デスケーリング水の噴射流量［ｍ３／ｓ］、ｄ：フラットノズルのスプレー噴射厚み［ｍｍ］、Ｗ：フラットノズルのスプレー噴射幅［ｍｍ］、流体密度ρ［ｋｇ／ｍ３］、厚鋼板衝突時の流体速度ｖ［ｍ／ｓ］、衝突時間ｔ［ｓ］（ｔ＝ｄ／１０００Ｖ、搬送速度Ｖ［ｍ／ｓ］）である。
【００２０】
しかしながら、厚鋼板衝突時の流体速度ｖの測定は必ずしも容易ではないため、（１）式で定義されるエネルギー密度Ｅを厳密に求めようとすると、多大な労力を要する。
【００２１】
そこで、本発明者らは、さらに検討を加えた結果、厚鋼板に噴射されるデスケーリング水のエネルギー密度Ｅ（Ｊ／ｍｍ２）の簡便な定義として、水量密度×噴射圧力×衝突時間を採用すればよいことを見出した。ここで、水量密度（ｍ３／（ｍｍ２・ｍｉｎ））は、「デスケーリング水の噴射流量÷デスケーリング水衝突面積」で計算される値である。噴射圧力（Ｎ／ｍ２（＝Ｐａ））は、デスケーリング水の吐出圧力で定義される。衝突時間（ｓ）は、「デスケーリング水の衝突厚み÷厚鋼板の搬送速度」で計算される値である。本発明において、デスケーリング能力としてエネルギー密度Ｅの上限は無い。なお、２列以上の噴射ノズルの合計で０．８０Ｊ／ｍｍ２以上になると、ポンプの吐出圧力などが膨大となり、好ましくない。
【００２２】
次に、本発明者らは、デスケーリング装置６およびデスケーリング装置７の噴射ノズルから噴射されるデスケーリング水の流体速度ｖについて調べた。その結果、流体速度ｖと噴射距離との関係は、図４のようになることがわかった。縦軸である流体速度は、浮力と空気抵抗を考慮した運動方程式を解くことにより求めた。厚鋼板にデスケーリング水が到達するまでの間に、デスケーリング水の流体速度ｖは噴射時よりも減速する。このため、噴射距離が小さいほど、厚鋼板衝突時の流体速度ｖが大きく、大きなエネルギー密度を得ることができる。図４から、特に噴射距離Ｈが２００ｍｍ超えになると減衰が大きくなるため、噴射距離Ｈは２００ｍｍ以下とすることが好ましい。
【００２３】
そして、噴射距離が短いほど、所定のエネルギー密度を得るための噴射圧力、噴射流量なども少なくできるため、デスケーリング装置６およびデスケーリング装置７のポンプ能力の低減化を図ることができる。図１に示すような本発明の一実施形態において、形状矯正装置４で形状矯正された厚鋼板は、デスケーリング装置６およびデスケーリング装置７内に移動してくるので、デスケーリング装置６およびデスケーリング装置７の噴射ノズルを厚鋼板の表面に近づけることが可能である。しかし、噴射ノズルと厚鋼板との接触を考慮して、噴射距離は４０ｍｍ以上であることが好ましい。以上より、本発明において、噴射距離Ｈは４０ｍｍ以上２００ｍｍ以下であることが好ましい。
【００２４】
また、通常のデスケーリング装置６およびデスケーリング装置７で使用しているポンプの吐出能力が１４．７ＭＰａ以上であるため、デスケーリング水の噴射圧力は１４．７ＭＰａ以上が好ましい。噴射圧力の上限は特に決めない。しかしながら、噴射圧力を高くするとデスケーリング水を供給するポンプが消費するエネルギーが膨大となるので、噴射圧力は５０ＭＰａ以下が好ましい。
【００２５】
このように、本実施形態によると、２つ以上の噴射ノズルから噴出されるデスケーリング水のエネルギー密度Ｅを０．０８Ｊ／ｍｍ２以上に設定したデスケーリング装置６およびデスケーリング装置７が、厚鋼板の表面に発生したスケールを除去する。その結果、スケール厚み分布のバラツキが無くなるので、加速冷却装置５で厚鋼板を冷却した際に、図５に示すように、幅方向位置の表面温度のバラツキが殆ど無く均一に冷却することができ、厚鋼板形状、機械的特性に優れた厚鋼板を製造することができる。
【００２６】
本発明のデスケーリング装置６およびデスケーリング装置７では、たとえば、図６（ａ）のように、厚鋼板の長手方向に対して、デスケーリング装置６のデスケヘッダー６−１、および、デスケーリング装置７のデスケヘッダー７−１、が２列となって配置される。図６（ａ）で示されたデスケヘッダーは２列である。なお、デスケヘッダーは３列以上で構成されていてもよい。ここで、３列を超える場合は上述の効果が飽和するので、上限は３列が好ましい。デスケヘッダーに複数設けられている噴射ノズル６−２、７−２からデスケーリング水が厚鋼板に対して噴射され、図６（ｂ）のようなスプレーパターン２２となる。
【００２７】
デスケーリング装置６およびデスケーリング装置７の噴射ノズル６−２、７−２の配置関係としては、２列目のデスケーリング水の跳ね水が1列目のデスケーリング水に干渉することを防ぐため、長手方向に５００ｍｍ以上離すことが好ましい。さらに、幅方向の噴射パターンは、図６（ｂ）のように１列目と２列目で千鳥配置にすることが好ましい。また、２つの噴射ノズル６−２、７−２から噴射されるデスケーリング水のエネルギー密度は、１列目のデスケーリングの熱応力効果でスケールに亀裂を入れた後、２列目のデスケーリングで大きなエネルギー密度でスケールを除去するとより効率よくスケールを除去することができる。そこで、１列目のデスケーリングの熱応力効果によりスケールに亀裂を入れるため、１列目のデスケーリング水のエネルギー密度は０．０１Ｊ／ｍｍ２以上であることが好ましく、２列目のデスケーリング水のエネルギー密度を１列目よりも０．０４Ｊ／ｍｍ２以上大きくすることが好ましい。デスケーリング装置が３列以上の場合においても同様に、各ノズル列を長手方向に５００ｍｍ以上離し、千鳥配置とすることが好ましい。また、デスケーリング装置が３列以上の場合には、上記、デスケーリング装置が２列の場合と同様の理由により、最終列の直前の列のデスケーリング装置の噴射ノズルから噴射されるデスケーリング水のエネルギー密度が０．０１Ｊ／ｍｍ２以上であることが好ましく、最終列のデスケーリング装置の噴射ノズルから噴射されるデスケーリング水のエネルギー密度を最終列の直前の列よりも０．０４Ｊ／ｍｍ２以上大きくすることが好ましい。
【００２８】
また、形状矯正装置４で厚鋼板の形状矯正をした後であるので、デスケーリング装置６およびデスケーリング装置７の噴射ノズルを、形状矯正した厚鋼板の表面に近づけることが可能となる。その結果、デスケーリング能力が向上する。
【００２９】
ところで、加速冷却装置５による厚鋼板の冷却時の安定性に影響を及ぼす。厚鋼板の表面のスケールは、厚鋼板のスケールの成長は一般的に拡散律速で整理できるとされ、次の（２）式で表されることが知られている。
ξ２＝ａ×ｅｘｐ（−Ｑ／ＲＴ）×ｔ…（２）
ただし、ξ：スケール厚み、ａ：定数、Ｑ：活性化エネルギー、Ｒ：定数、Ｔ：冷却前の厚鋼板温度［Ｋ］、ｔ：時間である。
【００３０】
そこで、デスケーリング装置６およびデスケーリング装置７によるスケール除去後のスケール成長を考慮し、種々の温度、時間でスケール成長のシミュレーション実験を行い、上記（２）式の定数を実験的に導出し、さらに、スケール厚みと冷却安定性について鋭意検討した。その結果、スケール厚みが１５μｍ以下で冷却が安定し、スケール厚みが１０μｍ以下でより安定し、スケール厚みが５μｍ以下で非常に安定するという知見を得た。
【００３１】
スケール厚みが１５μｍ以下の場合、上記（２）式に基づき、下記式（３）を導出することができる。すなわち、デスケーリング装置６およびデスケーリング装置７のうち下流側であるデスケーリング装置７による厚鋼板のスケール除去終了後から、加速冷却装置５で厚鋼板の冷却を開始するまでの時間ｔ［ｓ］が、次の（３）式を満たす場合に、加速冷却装置５による冷却が安定する。
ｔ≦５×１０−９×ｅｘｐ（２５０００／Ｔ）…（３）
ただし、Ｔ：冷却前の厚鋼板温度［Ｋ］である。
【００３２】
また、スケール厚みが１０μｍ以下の場合、上記（２）式に基づき、下記式（４）を導出することができる。すなわち、デスケーリング装置７による厚鋼板のスケールの除去終了後から、加速冷却装置５で厚鋼板の冷却を開始するまでの時間ｔ［ｓ］が、次の（４）式を満たす場合に、加速冷却装置５による冷却がより安定する。
ｔ≦２．２×１０−９×ｅｘｐ（２５０００／Ｔ）…（４）
さらに、スケール厚みが５μｍ以下の場合、上記（２）式に基づき、下記式（５）を導出することができる。すなわち、デスケーリング装置７による厚鋼板のスケール除去終了後から、加速冷却装置５で厚鋼板の冷却を開始するまでの時間ｔ［ｓ］が、次の（５）式を満たす場合に、加速冷却装置５による冷却が非常に安定する。
ｔ≦５．６×１０−１０×ｅｘｐ（２５０００／Ｔ）…（５）
一方、デスケーリング装置７の出側から加速冷却装置５の入り側までの距離Ｌは、厚鋼板の搬送速度Ｖと、時間ｔ（デスケーリング装置７によるデスケーリング工程終了から加速冷却装置５の工程開始までの時間）とに対して次の（６）式を満たすように設定する。
Ｌ≦Ｖ×ｔ…（６）
ただし、Ｌ：デスケーリング装置７から加速冷却装置５までの距離（ｍ）、Ｖ：厚鋼板の搬送速度（ｍ／ｓ）、ｔ：時間（ｓ）
そして、上記（６）式と上記（３）式とから、次の（７）式を導出することができる。本発明において、（７）式を満足することがより好ましい。
Ｌ≦Ｖ×５×１０−９×ｅｘｐ（２５０００／Ｔ）…（７）
また、上記（６）式と上記（４）式とから、次の（８）式を導出することができる。本発明において、（８）式を満足することがさらに好ましい。
Ｌ≦Ｖ×２．２×１０−９×ｅｘｐ（２５０００／Ｔ）…（８）
さらに、上記（６）式と上記（５）式とから、次の（９）式を導出することができる。本発明において、（９）式を満足することが好ましい。
Ｌ≦Ｖ×５．６×１０−１０×ｅｘｐ（２５０００／Ｔ）…（９）
上記の（７）〜（９）式から、例えば加速冷却装置５による冷却前の厚鋼板の温度を８２０℃とし、厚鋼板の搬送速度を０．２８〜２．５０ｍ／ｓとすると、デスケーリング装置７から加速冷却装置５までの距離Ｌは１２ｍ以上１０７ｍ以下で冷却が安定し、５ｍ以上４７ｍ以下で冷却がより安定し、１．３ｍ以上１２ｍ以下で冷却が非常に安定する。
【００３３】
これより、デスケーリング装置７から加速冷却装置５までの距離Ｌを１２ｍ以下とすると、厚鋼板の搬送速度Ｖが遅い（例えばＶ＝０．２８ｍ／ｓ）場合でも冷却は安定し、逆に、厚鋼板の搬送速度Ｖが早い（例えばＶ＝２．５０ｍ／ｓ）場合には冷却が非常に安定するので、好ましい。なお、より好ましいのは、デスケーリング装置７から加速冷却装置５までの距離Ｌが５ｍ以下である。
【００３４】
さらに、一般的に、制御冷却を必要とする厚鋼板の大部分は搬送速度Ｖが０．５ｍ／ｓ以上であることを考えると、この搬送速度Ｖで冷却が非常に安定する条件である距離Ｌが２．５ｍ以下とすることがさらに好ましい。
【００３５】
なお、ここでは、加速冷却装置５による冷却前の厚鋼板の温度を８２０℃とした場合について説明した。加速冷却装置５による冷却前の厚鋼板の温度を８２０℃以外の場合についても同様に、デスケーリング装置７から加速冷却装置５までの距離Ｌを好ましくは１２ｍ以下、より好ましくは５ｍ以下、さらに好ましくは２．５ｍ以下とすることにより、冷却を安定することができる。これは、加速冷却装置５による冷却前の厚鋼板の温度が８２０℃よりも低い場合、上記（７）式、上記（８）式、上記（９）式の右辺の値が、それぞれ、Ｔ＝８２０℃の場合よりも大きくなるので、Ｔ＝８２０℃の場合について適正に設定されたデスケーリング装置７から加速冷却装置５までの距離Ｌであれば、上記（７）式、上記（８）式、上記（９）式は、必然的に満足するからである。逆に、加速冷却装置５による冷却前の厚鋼板の温度が８２０℃よりも高い場合には、厚鋼板の搬送速度Ｖを適宜低めに調整することにより、やはり、上記（７）式、上記（８）式、上記（９）式を満足させることができる。
【００３６】
次に、本発明の加速冷却装置５について説明する。図７に示すように、本発明の加速冷却装置５の上面冷却設備は、厚鋼板１０の上面に冷却水を供給する上ヘッダ１１と、該上ヘッダ１１から懸垂した棒状冷却水を噴射する冷却水噴射ノズル１３と、厚鋼板１０と上ヘッダ１１との間に設置される隔壁１５とを備える。隔壁１５には、冷却水噴射ノズル１３の下端部を内挿する給水口１６と、厚鋼板１０の上面に供給された冷却水を隔壁１５上へ排水する排水口１７とが、多数設けられていることが好ましい。
【００３７】
具体的には、上面冷却設備は、厚鋼板１０の上面に冷却水を供給する上ヘッダ１１と、該上ヘッダ１１から懸垂した冷却水噴射ノズル１３と、上ヘッダ１１と厚鋼板１０との間に厚鋼板幅方向に亘り水平に設置され多数の貫通孔（給水口１６と排水口１７）を有する隔壁１５とを備えている。そして、冷却水噴射ノズル１３は棒状の冷却水を噴射する円管ノズルからなり、その先端が前記隔壁１５に設けられた貫通孔（給水口１６）に内挿されて隔壁１５の下端部より上方になるように設置されている。なお、冷却水噴射ノズル１３は、上ヘッダ１１内の底部の異物を吸い込んで詰まるのを防止するため、その上端が上ヘッダ１１の内部に突出するように、上ヘッダ１１内に貫入させることが好ましい。
【００３８】
ここで、本発明における棒状冷却水とは、円形状（楕円や多角の形状も含む）のノズル噴出口からある程度加圧された状態で噴射される冷却水であって、ノズル噴出口からの冷却水の噴射速度が６ｍ／ｓ以上、好ましくは８ｍ／ｓ以上であり、ノズル噴出口から噴射された水流の断面がほぼ円形に保たれた連続性と直進性のある水流の冷却水のことをいう。すなわち、円管ラミナーノズルからの自由落下流や、スプレーのような液滴状態で噴射されるものとは異なる。
【００３９】
冷却水噴射ノズル１３の先端が貫通孔に内挿されて隔壁１５の下端部より上方になるように設置されているのは、仮に先端が上方に反った厚鋼板が進入してきた場合でも隔壁１５によって冷却水噴射ノズル１３が損傷するのを防止するためである。それによって冷却水噴射ノズル１３が良好な状態で長期間に亘って冷却を行うことができるので、設備補修等を行うことなく、厚鋼板の温度むらの発生を防止することができる。
【００４０】
また、円管ノズル１３の先端が貫通孔に内挿されているので、図１４に示すように、隔壁１５の上面を流れる点線矢印の排出水の幅方向流れと干渉することがない。したがって、冷却水噴射ノズル１３から噴射された冷却水は、幅方向位置によらず等しく厚鋼板上面へ達することができ、幅方向に均一な冷却を行うことができる。
【００４１】
隔壁１５の一例を示すと、図９に示すように隔壁１５には直径１０ｍｍの貫通孔が厚鋼板幅方向に８０ｍｍ、搬送方向に８０ｍｍのピッチで碁盤の目状に多数開けられている。そして、給水口１６には外径８ｍｍ、内径３ｍｍ、長さ１４０ｍｍの冷却水噴射ノズル１３が挿入されている。冷却水噴射ノズル１３は千鳥格子状に配列され、冷却水噴射ノズル１３が通っていない貫通孔は冷却水の排水口１７となっている。このように、本発明の加速冷却装置の隔壁１５に設けられた多数の貫通孔は、ほぼ同数の給水口１６と排水口１７とから成り立っており、それぞれに役割、機能を分担している。
【００４２】
このとき、排水口１７の総断面積は、冷却水噴射ノズル１３の円管ノズル１３の内径の総断面積よりも十分広く、円管ノズル１３の内径の総断面積の１１倍程度が確保されており、図７に示すように厚鋼板上面に供給された冷却水は、厚鋼板表面と隔壁１５との間に充満し、排水口１７を通して、隔壁１５の上方に導かれ、速やかに排出される。図１０は隔壁上の厚鋼板幅方向端部付近の冷却排水の流れを説明する正面図である。排水口１７の排水方向が冷却水噴射方向と逆の上向きになっており、隔壁１５の上方へ抜けた冷却排水は、厚鋼板幅方向外側へ向きを変え、上ヘッダ１１と隔壁１５との間の排水流路を流れて排水される。
【００４３】
一方、図１１に示す例は、排水口１７を厚鋼板幅方向に傾斜させて排水方向が厚鋼板幅方向外側に向くように幅方向外側へ向けた斜め方向としたものである。このようにすることで、隔壁１５上の排出水１９の厚鋼板幅方向流れが円滑になり、排水が促進されるので好ましい。
【００４４】
ここで、図１２に示すように排水口と給水口が同一の貫通孔に設置されていると、冷却水は、厚鋼板に衝突した後、隔壁１５の上方に抜けにくくなって、厚鋼板１０と隔壁１５の間を厚鋼板幅方向端部へ向かって流れるようになる。そうすると厚鋼板１０と隔壁１５の間の冷却排水の流量は、板幅方向の端部に近づく程多くなるので、噴射冷却水１８が滞留水膜を貫通して厚鋼板に到達する力が板幅方向端部ほど阻害されることとなる。
【００４５】
薄鋼板の場合には板幅が高々２ｍ程度であるのでその影響は限定的である。しかしながら、特に板幅が３ｍ以上の厚鋼板の場合には、その影響は無視できない。従って、厚鋼板幅方向端部の冷却が弱くなり、この場合の厚鋼板幅方向の温度分布は、不均一な温度分布となる。
【００４６】
これに対して、本発明の加速冷却装置は、図１３に示すように給水口１６と排水口１７は別個に設けられており、給水と排水を役割分担しているので、冷却排水は隔壁１５の排水口１７を通過して隔壁１５の上方に円滑に流れて行くようになる。従って、冷却後の排水が速やかに厚鋼板上面から排除されるので、後続で供給される冷却水は、容易に滞留水膜を貫通することができ、十分な冷却能力を得ることができる。この場合の厚鋼板幅方向の温度分布は、均一な温度分布となり、幅方向に均一な温度分布を得ることができる。
【００４７】
ちなみに、排水口１７の総断面積は、円管ノズル１３の内径の総断面積の１．５倍以上であれば、冷却水の排出が速やかに行われる。このことは、例えば、隔壁１５には円管ノズル１３の外径よりも大きい穴を開け、排水口の数を給水口の数と同じか、それ以上にすれば実現できる。
【００４８】
排水口１７の総断面積が円管ノズル１３の内径部の総断面積の１．５倍より小さいと、排水口の流動抵抗が大きくなり、滞留水が排水されにくくなる結果、滞留水膜を貫通して厚鋼板表面に到達できる冷却水量が大幅に減り、冷却能が低下するので好ましくない。より好ましくは４倍以上である。一方排水口が多過ぎたり、排水口の断面径が大きくなりすぎると、隔壁１５の剛性が小さくなって、厚鋼板が衝突したときに損傷し易くなる。従って、排水口の総断面積と円管ノズル１３の内径の総断面積の比は１．５から２０の範囲が好適である。
【００４９】
また、隔壁１５の給水口１６に内挿した円管ノズル１３の外周面と給水口１６の内面との隙間は３ｍｍ以下とすることが望ましい。この隙間が大きいと、円管ノズル１３から噴射される冷却水の随伴流の影響により、隔壁１５の上面へ排出された冷却排水が給水口１６の円管ノズル１３の外周面との隙間に引き込まれ、再び厚鋼板上に供給されることとなるので、冷却効率が悪くなる。これを防止するには、円管ノズル１３の外径を給水口１６の大きさとほぼ同じにすることがより好ましい。しかしながら、工作精度や取り付け誤差を考慮し、実質的に影響が少ない３ｍｍまでの隙間は許容する。より望ましくは２ｍｍ以下とする。
【００５０】
さらに、冷却水が滞留水膜を貫通して厚鋼板に到達できるようにするためには、円管ノズル１３の内径、長さ、冷却水の噴射速度やノズル距離も最適にする必要がある。
【００５１】
即ち、ノズル内径は３〜８ｍｍが好適である。３ｍｍより小さいとノズルから噴射する水の束が細くなり勢いが弱くなる。一方ノズル径が８ｍｍを超えると流速が遅くなり、滞留水膜を貫通する力が弱くなる。
【００５２】
円管ノズル１３の長さは１２０〜２４０ｍｍが好適である。ここでいう円管ノズル１３の長さとは、ヘッダ内部へある程度貫入したノズル上端の流入口から、隔壁の給水口に内挿したノズルの下端までの長さを意味する。円管ノズル１３が１２０ｍｍより短いと、ヘッダ下面と隔壁上面との距離が短くなりすぎる（例えば、ヘッダ厚み２０ｍｍ、ヘッダ内へのノズル上端の突出量２０ｍｍ、隔壁へのノズル下端の挿入量１０ｍｍとすると、７０ｍｍ未満となる。）ため、隔壁より上側の排水スペースが小さくなり、冷却排水が円滑に排出できなくなる。一方、２４０ｍｍより長いと円管ノズル１３の圧力損失が大きくなり、滞留水膜を貫通する力が弱くなる。
【００５３】
ノズルからの冷却水の噴射速度は、６ｍ／ｓ以上、好ましくは８ｍ／ｓ以上が必要である。６ｍ／ｓ未満では、滞留水膜を冷却水が貫通する力が極端に弱くなるからである。８ｍ／ｓ以上であれば、より大きな冷却能力を確保できるので好ましい。また、上面冷却の冷却水噴射ノズル１３の下端から厚鋼板１０の表面までの距離は、３０〜１２０ｍｍとするのが良い。３０ｍｍ未満では、厚鋼板１０が隔壁１５に衝突する頻度が極端に多くなり設備保全が難しくなる。１２０ｍｍ超えでは、冷却水が滞留水膜を貫通する力が極端に弱くなる。
【００５４】
厚鋼板上面の冷却では、冷却水が厚鋼板長手方向に拡がらないように、上ヘッダ１１の前後に水切ロール２０を設置するのが良い。これにより、冷却ゾーン長が一定となり、温度制御が容易になる。ここで水切ロール２０により厚鋼板搬送方向の冷却水の流れは堰き止められるので冷却排水は厚鋼板幅方向外側に流れるようになる。しかしながら、水切ロール２０の近傍は冷却水が滞留し易い。
【００５５】
そこで図８に示すように、厚鋼板幅方向に並んだ円管ノズル１３の列のうち、厚鋼板搬送方向の最上流側列の冷却水噴射ノズルは、厚鋼板搬送方向の上流方向へ１５〜６０度傾け、厚鋼板搬送方向の最下流側列の冷却水噴射ノズルは、厚鋼板搬送方向の下流方向へ１５〜６０度傾けることが好ましい。こうすることにより、水切ロール２０に近い位置にも冷却水を供給することができ、水切ロール２０近傍に冷却水が滞留することがなく、冷却効率が上がるので好適である。
【００５６】
上ヘッダ１１下面と隔壁１５上面の距離は、ヘッダ下面と隔壁上面に囲まれた空間内での厚鋼板幅方向流路断面積が冷却水噴射ノズル内径の総断面積の１．５倍以上となるように設けられ、例えば１００ｍｍ程度以上である。この厚鋼板幅方向流路断面積が冷却水噴射ノズル内径の総断面積の１．５倍以上ない場合、隔壁に設けられた排水口１７から隔壁１５上面へ排出された冷却排水が円滑に厚鋼板幅方向に排出できない。
【００５７】
本発明の加速冷却装置において、最も効果を発揮する水量密度の範囲は、１．５ｍ３／（ｍ２・ｍｉｎ）以上である。水量密度がこれよりも低い場合には滞留水膜がそれほど厚くならず、棒状冷却水を自由落下させて厚鋼板を冷却する公知の技術を適用しても、幅方向の温度むらはそれほど大きくならない場合もある。一方、水量密度が４．０ｍ３／（ｍ２・ｍｉｎ）よりも高い場合でも、本発明の技術を用いることは有効である。しかしながら、設備コストが高くなるなど実用化の上での問題があるので、１．５〜４．０ｍ３／（ｍ２・ｍｉｎ）が最も実用的な水量密度である。
【００５８】
本発明の冷却技術を適用するのは、冷却ヘッダの前後に水切りロールを配する場合が特に効果的である。しかしながら、水切りロールがない場合にも適用することは可能である。例えば、ヘッダが長手方向に比較的長く（２〜４ｍ程度ある場合）、そのヘッダの前後でパージ用の水スプレーを噴射して、非水冷ゾーンへの水漏れを防止する冷却設備に適用することも可能である。
【００５９】
なお、本発明において、厚鋼板下面側の冷却装置については、特に限定されるものではない。図７、８に示す実施形態では、上面側の冷却装置と同様の円管ノズル１４を備えた冷却下ヘッダ１２の例を示した。厚鋼板下面側の冷却では、噴射された冷却水は厚鋼板に衝突した後に自然落下するので、上面側冷却のような冷却排水を厚鋼板幅方向に排出する隔壁１５はなくてもよい。また、膜状冷却水や噴霧状のスプレー冷却水などを供給する公知の技術を用いてもよい。
【００６０】
以上のように、本発明の厚鋼板の製造設備は、デスケーリング装置６およびデスケーリング装置７としてデスケーリング水の噴射ノズルが２列以上配置され、前記２列以上の噴射ノズルから厚鋼板１０の表面に向けて噴射されるエネルギー密度Ｅを合計で０．０８Ｊ／ｍｍ２以上に設定することにより、厚鋼板１０に発生しているスケールの均一化を図り、加速冷却装置５で均一な冷却を図ることができる。その結果、厚鋼板形状に優れた厚鋼板１０を製造することができる。
【００６１】
また、形状矯正装置４で厚鋼板１０の形状矯正を行うことにより、デスケーリング装置６およびデスケーリング装置７の噴射ノズルを厚鋼板１０の表面に近づけることが可能となる。
【００６２】
また、噴射距離Ｈ（デスケーリング装置６およびデスケーリング装置７の噴射ノズルと厚鋼板１０の表面との距離）を４０ｍｍ以上、２００ｍｍ以下にするとデスケーリング能力が向上する。また、所定のエネルギー密度Ｅを得るための噴射圧力、噴射流量などが小さくて済むのでデスケーリング装置６およびデスケーリング装置７のポンプ能力の低減化を図ることができる。
【００６３】
また、デスケーリング装置６およびデスケーリング装置７のうち下流側であるデスケーリング装置７から加速冷却装置５までの距離Ｌを、Ｌ≦Ｖ×５×１０−９×ｅｘｐ（２５０００／Ｔ）を満たすことにより、加速冷却装置５による厚鋼板１０の冷却を安定させることができる。
【００６４】
さらに、本発明の加速冷却装置５は、図７に示したように、上部冷却水噴射ノズル１３から給水口１６を介して供給された冷却水が、厚鋼板１０の上面を冷却して高温の排水となり、上部冷却水噴射ノズル１３が挿通されていない排水口１７を排水流路として隔壁１５の上方から厚鋼板１０の幅方向に流れていく。冷却後の排水が厚鋼板１０から速やかに排除されるようになっているので、上部冷却水噴射ノズル１３から給水口１６を介して流れてくる冷却水が順次厚鋼板１０に接触することで、十分且つ幅方向に均一な冷却能力を得ることができる。
【００６５】
なお、本発明者らが検討した結果、本発明のようなデスケーリングを行わずに、加速冷却を行った厚鋼板の幅方向の温度むらは４０℃程度となることがわかった。その一方で、前述した本発明のデスケーリング装置６およびデスケーリング装置７によりデスケーリングを施した後に、加速冷却装置５による冷却を行った厚鋼板の幅方向の温度むらは１０℃程度に減少することがわかった。さらに、デスケーリング装置６およびデスケーリング装置７でデスケーリングを施した後、図７に示す加速冷却装置５を用いて加速冷却を施した厚鋼板の幅方向の温度むらは、４℃程度にまで減少することがわかった。なお、厚鋼板の温度むらは、走査型温度計で加速冷却後の厚鋼板表面温度分布を測定し、その測定結果から幅方向の温度むらを算出した。
【００６６】
また、本発明のように、圧延中に発生した歪は形状矯正装置４で矯正し、デスケーリング装置６およびデスケーリング装置７で厚鋼板１０のデスケーリングを行い、冷却の制御性を安定化させるため、厚鋼板製造設備の下流にオンラインあるいはオフラインで設けられる形状矯正装置で矯正される厚鋼板１０は、もともと平坦度が高く厚鋼板１０の温度も均一である。したがって、前記下流に設けられる形状矯正装置の矯正力については、あまり高くする必要はない。また、加速冷却装置５と前記下流に設けられる形状矯正装置との距離は、圧延ラインで製造する厚鋼板１０の最大長さよりも長くするとよい。これにより、前記下流に設けられる形状矯正装置でリバース矯正などを実施する場合も多いため、逆送した厚鋼板１０が搬送ロール上で跳ねて、加速冷却装置５に衝突するなどのトラブルを防ぐ効果や、加速冷却装置５における冷却中に発生したわずかな温度偏差を均一化し、矯正後に温度偏差に起因した反りの発生を避ける効果を期待できる。
【実施例１】
【００６７】
圧延機３によって圧延した板厚３０ｍｍ、幅３５００ｍｍの厚鋼板を、形状矯正装置４およびデスケーリング装置６およびデスケーリング装置７を通過してから、８２０℃から４２０℃までの制御冷却を行った。ここで、冷却が安定する条件は、前述の（３）、（４）、（５）式から算出すると、デスケーリング装置７による厚鋼板のスケールを除去終了後から加速冷却装置５で厚鋼板の冷却を開始するまでの時間ｔは、好ましくは４２ｓ以下、より好ましくは１９ｓ以下、さらに好ましくは５ｓ以下である。【００６８】
デスケーリング装置６およびデスケーリング装置７は、ノズルの噴射圧力が１７．７ＭＰａ、ノズル１本あたりの噴射流量が４５Ｌ／ｍｉｎ（＝７．５×１０−４ｍ３／ｓ）、噴射距離（デスケーリング装置６およびデスケーリング装置７の噴射ノズルと厚鋼板の表面距離）が１３０ｍｍ、ノズル噴射角度が６６°、迎え角が１５°とし、隣り合うノズルの噴射領域がある程度ラップされるように幅方向に並べたものを長手方向に２列設置し、スプレー噴射厚みは３ｍｍ、スプレー噴射幅は１７５ｍｍとした。また、ノズルはフラットスプレーノズルとした。ここで、デスケーリング水のエネルギー密度は、前述した水量密度×噴射圧力×衝突時間で定義される値である。衝突時間（ｓ）は厚鋼板表面にデスケーリング水が噴射されている時間であり、スプレー噴射厚みを搬送速度で除することにより求められる。【００６９】
加速冷却装置５は、図７に示すように厚鋼板上面に供給した冷却水を隔壁の上方に流し、さらに図１０に示すように厚鋼板幅方向側方から排水できるような流路を設けた設備とした。隔壁には、直径１２ｍｍの孔を碁盤の目のようにあけ、図９に示すように、千鳥格子状に配列した給水口に上部冷却水噴射ノズルを内挿し、残りの孔を排水口として用いた。上ヘッダ下面と隔壁上面の距離は１００ｍｍとした。【００７０】
加速冷却装置５の上部冷却水噴射ノズルは、内径５ｍｍ、外径９ｍｍ、長さ１７０ｍｍとし、その上端をヘッダ内へ突出させた。また、棒状冷却水の噴射速度を８．９ｍ／ｓとした。厚鋼板幅方向のノズルピッチは５０ｍｍとして、テーブルローラ間距離１ｍのゾーン内でノズルを長手方向に１０列並べた。上面の水量密度は、２．１ｍ３/（ｍ２・ｍｉｎ）であった。上面冷却のノズル下端は、板厚２５ｍｍの隔壁の上下表面の中間位置となるように設置し、厚鋼板表面までの距離は８０ｍｍとした。【００７１】
なお、下面冷却設備については、図７に示すような、隔壁を備えないこと以外は上面冷却設備と同様の冷却設備を用い、棒状冷却水の噴射速度および水量密度を上面の１．５倍とした。【００７２】
そして、表１に示すように、デスケーリング装置７から加速冷却装置５までの距離Ｌ、厚鋼板の搬送速度Ｖおよびデスケーリング装置７から加速冷却装置５までの時間ｔを種々変化させた。なお、表１中のＴは冷却前の厚鋼板温度（Ｋ）である。【００７３】
厚鋼板形状については、再矯正率（％）で評価した。具体的には、厚鋼板全長の反り、および／または、厚鋼板全幅の反りが、その厚鋼板に対応する製品規格で定められている基準値以内であれば合格、基準値を超えていれば、再矯正実施材と判断し、再矯正率は、（再矯正実施材の本数）／（対象材の全本数）×１００として算出した。【００７４】
【表１】
2016031168.tif 000003
表１の本発明例１〜５は、エネルギー密度がいずれも０．０８Ｊ／ｍｍ２以上であることから、形状不良による再矯正率が低く、良好な結果を得られた。これは、加速冷却装置５で冷却した際に、幅方向位置の表面温度のバラツキが殆ど無く均一に冷却され、従来よりも機械的特性に優れ、厚鋼板の温度分布に起因すると考えられる平坦度が優れ、その結果、形状不良による再矯正率が低くなったと考えられる。また、本発明例１〜５はいずれもスケール除去されており、表面性状も良好であった。なお、表面性状の評価は、室温まで冷却された厚鋼板表面の画像を用いて、スケール残存部と剥離部との色調差を利用した画像処理からスケール有無を判断し、評価した。【００７５】
特に、搬送方向に対して最下流列のデスケーリング装置７から加速冷却装置５までの距離を５ｍとした本発明例１〜４は、デスケーリング装置７による厚鋼板のスケールを除去終了後から、加速冷却装置５で厚鋼板の冷却を開始するまでの時間ｔが、厚鋼板の搬送速度Ｖによらず、加速冷却装置５による冷却がより安定する条件である１９ｓ以下であった。そのため、再矯正率が５％以下と良好であった。また、本発明例５については、再矯正率は合格である１２％であったものの、本発明例１〜４より劣った。これは、スケール除去終了後から加速冷却装置５で冷却を開始するまでの時間が４６ｓと長いため、スケールが厚くなり、冷却が不安定になったためと考えられる。【００７６】
一方、デスケーリング装置６およびデスケーリング装置７によるスケール除去を実施せず、加速冷却装置５による冷却を行った比較例１では、厚鋼板の表面に発生しているスケールの均一化が図られることなく加速冷却装置５による冷却が実施された。このため、厚鋼板の温度分布に起因したと考えられる平坦度悪化により再矯正率が４０％となり、機械的特性にもばらつきが生じた。【００７７】
また、デスケーリング装置６およびデスケーリング装置７による設定条件を、水圧１０ＭＰａ、ノズル１本あたりの噴射流量が３９Ｌ／ｍｉｎ（＝６．５×１０−４ｍ３／ｓ）、噴射距離が１３０ｍｍ、ノズル噴射角度が６６°、ノズル迎え角が１５°とし、エネルギー密度を０．０６Ｊ／ｍｍ２とした比較例２は、デスケーリング水の持つエネルギー密度が十分に大きくなかったので、スケールが部分的に剥離し、厚鋼板幅方向の温度分布が悪化した。このため、再矯正率が７０％となり、機械的特性にもばらつきが生じた。【００７８】
デスケーリング回数が１回で、ノズルの噴射圧力が１７．７ＭＰａ、ノズル１本あたりの噴射流量が４５Ｌ／ｍｉｎ（＝7．５×１０−４ｍ３／ｓ）、噴射距離が１３０ｍｍ、ノズル噴射角度が６６°、迎え角が１５°とし、エネルギー密度を０．０９Ｊ／ｍｍ２とした比較例３は、デスケーリング回数が１回なのでデスケーリング時に発生する熱応力効果も１回だけとなったため、スケールが部分的に剥離し、厚鋼板幅方向の温度分布が悪化した。このため、再矯正率が７２％となり、機械的特性にもばらつきが生じた。【００７９】
デスケーリング回数が３回で、ノズルの噴射圧力が、１０ＭＰａ、ノズル１本あたりの噴射流量が３４Ｌ／ｍｉｎ（＝５．６×１０−４ｍ３／ｓ）、噴射距離が１３０ｍｍ、ノズル噴射角度が６６°、迎え角が１５°とし、エネルギー密度を３回のデスケーリングの合計で０．０６Ｊ／ｍｍ２とした比較例４は、デスケーリング水の持つエネルギー密度が十分に大きくなかったので、スケールが部分的に剥離し、厚鋼板幅方向の温度分布が悪化した。このため、再矯正率が６９％となり、機械的特性にもばらつきが生じた。
【符号の説明】
【００８０】
１    加熱炉
２    デスケーリング装置
３    圧延機
４    形状矯正装置
５    加速冷却装置
６    デスケーリング装置
６−１  デスケヘッダー
６−２  噴射ノズル
７    デスケーリング装置
７−１  デスケヘッダー
７−２  噴射ノズル
１０    厚鋼板
１１  上ヘッダ
１２  下ヘッダ
１３  上冷却水噴射ノズル（円管ノズル）
１４  下冷却水噴射ノズル（円管ノズル）
１５  隔壁
１６  給水口
１７  排水口
１８  噴射冷却水
１９  排出水
２０  水切ロール
２１  水切ロール
２２  スプレーパターン
【図１】
2016031168.tif 000004
【図２】
2016031168.tif 000005
【図３】
2016031168.tif 000006
【図４】
2016031168.tif 000007
【図５】
2016031168.tif 000008
【図６】
2016031168.tif 000009
【図７】
2016031168.tif 000010
【図８】
2016031168.tif 000011
【図９】
2016031168.tif 000012
【図１０】
2016031168.tif 000013
【図１１】
2016031168.tif 000014
【図１２】
2016031168.tif 000015
【図１３】
2016031168.tif 000016
【図１４】
2016031168.tif 000017
【国際調査報告】
2016031168.tif 000018
2016031168.tif 000019
2016031168.tif 000020
2016031168.tif 000021